(57)【要約】【課題】  靴下の中に着用しても違和感なく、加えて蒸れなどからくる不快感が軽減され、また、汗を吸収し、雑菌を抑えるなど衛生面で優れ、また、左右上下をなくすことにより、汎用性に富んだ、更に、容易に製造できるインナーソックスを提供する。【解決手段】  シームレスに構成された、弾性糸を用いてなるインナーソックスであって、先端が開口してなる筒状の包指部と、踵部が膨出形成されていないストレート形状の本体部とを有しており、該包指部の開口部及び本体開口部はフライス編、それ以外の部分はメッシュ編で編成されていることを特徴とするインナーソックス。【選択図】  図１
2015014062.tif 000002
【特許請求の範囲】
【請求項１】
シームレスに構成された、弾性糸を用いてなるインナーソックスであって、先端が開口してなる筒状の包指部と、踵部が膨出形成されていないストレート形状の本体部とを有しており、該包指部の開口部及び本体開口部はフライス編、それ以外の部分はメッシュ編で編成されていることを特徴とするインナーソックス。
【請求項２】
包指部と、該包指部と隣接する本体部の一部と、本体部の踵部周縁との編密度が、それ以外の本体部より高く設定されていることを特徴とする請求項１記載のインナーソックス。
【請求項３】
少なくとも該包指部にはポリアミド系繊維が用いられていることを特徴とする請求項１又は２記載のインナーソックス。
【発明の詳細な説明】
【技術分野】
【０００１】
本発明は、靴下の中に着用するインナーソックスに関するものである。
【背景技術】
【０００２】
従来、足の指を個別に包む５本指の靴下が種種販売されている。この５本指の靴下は、各足指が単独で動き、指間に空隙を持たせることができるので、蒸れを防止でき、衛生面でもよいとされている。
また、近年、通常の靴下の中に履く、インナーソックスが提案されている（特許文献１等参照）。このようなインナーソックスは、上記と同様の効果を発揮し、また、靴を脱いだときに目立たないという利点がある。
【先行技術文献】
【特許文献】
【０００３】
【特許文献１】特開２０１２−１２７４５号公報
【発明の概要】
【発明が解決しようとする課題】
【０００４】
しかしながら、従来の５本指靴下は、足の指全体を個別に包むため、靴を履いているときなどに指先が熱くなって装着感が悪いという問題があった。また、靴を脱いだときの見栄えが悪い場合があり、自宅以外では利用しない人が少なくない。
また、特許文献１に記載のインナーソックスは、パイル編のため厚みがあり、インナーソックスとして使用したとき、ごわごわして快適性に乏しく、また、組織が密であるために汗を吸うと濡れた状態となり、不快感が残るという問題がある。また、編組織が複雑であるため、生産に手間がかかるという問題もある。
【０００５】
本発明の目的は、上記事情に鑑み、靴下の中に着用しても違和感なく、加えて蒸れなどからくる不快感が軽減され、汗を吸収し、また、左右上下をなくすことにより、汎用性に富んだ、更に、容易に製造できるインナーソックスを提供することにある。
【課題を解決するための手段】
【０００６】
上記の目的は、シームレスに構成された、弾性糸を用いてなるインナーソックスであって、先端が開口してなる筒状の包指部と、踵部が膨出形成されていないストレート形状の本体とを有しており、該包指部の開口部及び本体開口部はフライス編、それ以外の部分はメッシュ編で編成されていることを特徴とするインナーソックスによって達成される。
【０００７】
また、上記インナーソックスは、上記包指部と、該包指部と隣接する本体の一部と、本体の踵部周縁とにおける編密度が、それ以外の本体部より高く設定されていることが好適である。
また、少なくとも上記包指部にはポリアミド系繊維が用いられていることが好適である。
【発明の効果】
【０００８】
本発明のインナーソックスは、薄手であり、通常の靴下の中に着用しても違和感なく、加えて、汗を吸収し、蒸れなどからくる不快感が軽減される。更に、指周りの神経を刺激することで身体活性を高める効果も期待できる。
また、踵部を膨出形成しないことで、履くときに上下左右を気にする必要がなく、汎用性に富む。
本発明のインナーソックスは、労働者の他、どのような層の人々にも適応できる。
また、包指部の編組織を密にすることで、吸汗性を良好とすることができ、また、破れを防止できる。
また、抗菌防臭加工を施せば、におい、雑菌の繁殖を軽減させることができる。
【図面の簡単な説明】
【０００９】
【図１】本発明のインナーソックスの一実施態様を示す説明図である。
【００１０】
【図２】本発明のインナーソックスの使用状態を示す説明図である。
【発明を実施するための形態】
【００１１】
以下、本発明を詳細に説明する。
【００１２】
本発明のインナーソックスは、例えば、図１に示すような形態が挙げられる。
図１は、インナーソックスの一実施態様を示す説明図である。
１はインナーソックス、２は包指部、３は本体、４は本体開口部である。
【００１３】
図１に示すように、本発明のインナーソックスは、先端が開口してなる筒状の包指部２と、踵部が膨出形成されていないストレート形状の本体３とを有してなる。
包指部２は、足指５本分形成されている。
本体３を、踵部が膨出形成されていないストレート形状とすることにより、上下左右にとらわれることがないので、汎用性が上がり、好適である。
また、５本指にすることで、各足指間に空隙ができ、蒸れが防止できると共に、フィット感が良好である。
【００１４】
また、インナーソックス１は、弾性糸を使用し、ダブルラッセル編でシームレスに編成されたものであり、包指部の開口部２ａ及び本体開口部４はフライス編、それ以外の包指部２と本体３とはメッシュ編に編成された編物からなる。
【００１５】
メッシュ編とすることで、通気性が良好となり、装着時に蒸れを感じることなく、履き心地が爽やかである。
【００１６】
編密度を数値で表すと、フライス編部分の編密度は、２５コース／２．５４ｃｍ以上、３５ウェル／２．５４ｃｍ以上、メッシュ編の部分の編密度は、５〜２０コース／２．５４ｃｍ、１０〜３０ウェル／２．５４ｃｍとすることが好適である。
【００１７】
また、メッシュ編部分において、包指部２ｂ、包指部２ｂに隣接した本体３の一部３ａ、更に、踵部周縁３ｃにおける編密度が、それ以外の部分（３ｂ、３ｄ）の編密度より高いようにすると好適である。
包指部２ｂと、包指部２ｂに隣接した本体３の一部３ａとの編密度を高くすることで、足指間の汗を吸水し易く、蒸れを防止でき、履き心地を良好とすることができる。
また、本体３の踵部周縁３ｃの編密度を高くすることで、踵が当たる箇所の強度を上げることができ、耐久性が上がる。
具体的には、高密度部分の編密度は、２０〜３０コース／２．５４ｃｍ、３０〜４０ウェル／２．５４ｃｍとすることが好適である。
【００１８】
上記フライス編とメッシュ編の各部分の編密度の好適な範囲は、一部重複するが、適宜編密度の密粗の上記関係を満たすように設定する。
【００１９】
また、インナーソックスの厚みは、フライス編部分は、０．７〜１．５ｍｍ、メッシュ編部分は、０．５〜０．８ｍｍであることが好適である。この範囲であれば、インナーソックスとして、靴下の中に着用しても違和感がなく、履き心地が良好である。
【００２０】
本発明においては、インナーソックスに、良好な伸びと伸長回復率を付与するため、弾性糸を用いる。弾性糸としては、ポリウレタン系繊維を芯糸とし、熱可塑性合成繊維を鞘糸としてなるカバリング糸を用いることが好適である。カバリング糸は、シングルカバリング糸でもダブルカバリング糸でもよい。
【００２１】
上記芯糸をカバリングするための鞘糸である熱可塑性合成繊維としては、６ナイロン等のポリアミド系繊維、ポリエチレンテレフタレート、ポリ乳酸等のポリエステル系繊維等が挙げられ、中でも、ポリアミド系繊維が好適に用いられる。
本発明で用いられるポリアミド系繊維は、上記したナイロン６の他、例えば、ナイロン６６、ナイロン１２、ナイロン６１０、あるいはこれらの２種以上の任意の共重合ナイロン等が挙げられる。
【００２２】
上記芯糸としては、総繊度１５〜３５デシテックスのポリウレタン系繊維を用いるのが好ましい。また、鞘糸としては総繊度１０〜５０デシテックスの上記熱可塑性合成繊維を用いることが好ましい。
上記範囲よりも細い芯糸は製造が困難であり、強度的に問題が生じる恐れがある。逆に太過ぎると編物としたときの肌ざわりや着用感が問題となることがある。また、鞘糸である熱可塑性合成繊維が上記範囲より細過ぎても太過ぎても肌ざわりや風合いが悪くなる傾向にある。更に、芯糸と鞘糸とが太過ぎると、得られるインナーソックスが厚くなってしまい、靴下の中に着用したとき、違和感を生じること傾向にある。
【００２３】
また、芯糸は、モノフィラメントでも、マルチフィラメント（２〜１０本）でもよい。  また、鞘糸は１０〜５０本のマルチフィラメントが好適である。風合いや吸水性の点から単糸繊度１デシテックス以下の極細繊維を用いてもよい。
【００２４】
また、芯糸への鞘糸の巻きつけ回数は、７００〜２０００回／ｍとすることが好ましい。
【００２５】
また、本発明のインナーソックスは、上記のようなカバリング糸を１００％用いてもよいが、ポリアミド系糸等と組み合わせてもよい。
用いる糸の総繊度は、３０〜８５デシテックスが好ましく、カバリング糸と同程度の総繊度の糸を用いることが好ましい。
他の糸を併用する場合、カバリング糸は、インナーソックス中５０質量％以上用いることが好適である。
【００２６】
特に、包指部にポリアミド系繊維を用いることで、より足指部の汗等水分を吸収でき、蒸れを防止し、履き心地を良好とすることができる。
このポリアミド系繊維は、カバリング糸の鞘糸と同じであってもよいし、他のポリアミド系糸であってもよい。
【００２７】
インナーソックスは、タテ方向において、伸び率が好ましくは１００％以上、より好ましくは１５０％以上である。また、伸長回復率が９０％以上であることが好適である。
また、ヨコ方向伸び率は、好ましくは３００％以上、より好ましくは４００％以上である。伸長回復率が８５％以上であることが好ましい。
タテ伸び率が１００％未満、ヨコ伸び率が３００％に未満であると、足の大きい人にはフィットしにくくなり、苦痛に感じる傾向にある。
また、タテ伸長回復率が９０％未満、ヨコ伸長回復率が８５％未満であると、一度着用すると伸びてしまい、洗濯後の再着用が困難になる傾向にある。
【００２８】
本発明のインナーソックスは、シームレス編機を用いることにより製造される。特に、経編機で編製することにより、容易に製造でき、生産に手間がかからない。
【００２９】
また、本発明のインナーソックスは、編製後、目的に応じて、染色、抗菌加工処理を施してもよい。
【００３０】
本発明のインナーソックスの形態は、図１に示すものに限られず、本発明の目的を達成するよう、適宜設定すればよい。
【実施例】
【００３１】
以下に実施例を挙げて、本発明を具体的に説明する。なお、本発明は以下に述べる実施例に限定されるものではない。
【００３２】
尚、実施例において、各評価は以下の方法により行った。
【００３３】
１）伸び率
ＪＩＳ  Ｌ−１０９６Ｂ法に準じ、試料幅２５ｍｍ、長さ８０ｍｍ、印間の長さ４０ｍｍとして測定した。
測定方法：テンシロン（ＯＲＩＥＮＴＥＣ ＣＯＲＰＯＲＡＴＩＯＮ ＲＴＭ−２５０）を使用し、試料に加重１４．７Ｎをかけたときの伸び率を測定。
【００３４】
２）伸長回復率
ＪＩＳ  Ｌ−１０９６Ｂ法に準じ、試料幅２５ｍｍ、長さ８０ｍｍ、印間の長さ４０ｍｍとして測定した。
測定方法：テンシロン（ＯＲＩＥＮＴＥＣ ＣＯＲＰＯＲＡＴＩＯＮ ＲＴＭ−２５０）を使用し、試料に加重１４．７Ｎを１分間かけ、装置から取り外し、３０秒、１時間後の伸長回復率を測定。
【００３５】
３）堅牢度
洗濯堅牢度：ＪＩＳ  Ｌ−０８４４  Ａ−２法に準じ、測定した。
汗堅牢度：ＪＩＳ  Ｌ−０８４８  Ａ法に準じ、測定した。
【００３６】
４）抗菌性
ＪＩＳ  Ｌ−１９０２定量試験（菌液吸収法）に準じ、測定した。
なお、洗濯は、ＪＩＳ  Ｌ−０２１７の試験方法で行った。
生菌の測定は、混釈平板培養法（黄色ブドウ球菌）で行った。
【００３７】
５）破裂強度
ＪＩＳ  Ｌ−１０９６  Ａ法に準じ、測定した。
【００３８】
［実施例１］
ポリウレタン糸（２２デシテックス／１本、Ｙｉｗｕ  Ｙｕａｎ社製）にナイロン６糸（３３デシテックス／１２本、Ｆｕｊｉａｎ  Ｊｉａｙｉ社製）をカバリングしたカバリング糸とナイロン６糸（５６デシテックス／４８本、Ｆｕｊｉａｎ  Ｊｉａｙｉ社製）とを用い、シームレス経編機（ドイツ・マイヤー社製）にて２本ずつ給糸して編み立て、図１に示すようなインナーソックスを編成した。
編組織と編密度は、それぞれ、本体（３ｂ、３ｄ）はメッシュ編（タテ  １０コース／２．５４ｃｍ、ヨコ  １６ウェル／２．５４ｃｍ）、本体（３ｃ）と包指部（２ｂ）はメッシュ編（タテ  ２５コース／２．５４ｃｍ、ヨコ  ３５ウェル／２．５４ｃｍ）、本体（４）と包指部（２ａ）はフライス編（タテ  ３３コース／２．５４ｃｍ、ヨコ  ４４ウェル／２．５４ｃｍ）であった。
【００３９】
得られたインナーソックスを、ナイロンサン（クラリアント社製）を用い、ドラム染色機で、浴比１：３０、９０℃、２０分間染色処理した後、６０℃、２０分間固定化処理し、次いで、抗菌防臭加工（ウンデシレン酸モノグリセライド系抗菌剤使用、４０℃、２０分間）を実施した。
得られたインナーソックス（４．３３ｇ）のフライス編部分の厚みは、０．９５ｍｍ、メッシュ編部分の厚みは、０．７５ｍｍであった。また、インナーソックスの伸び率、伸長回復率、堅牢度、抗菌性、破裂強度を評価した。
その結果を、表１〜表４に示す。
【００４０】
【表１】
2015014062.tif 000003
【００４１】
【表２】
2015014062.tif 000004
【００４２】
【表３】
2015014062.tif 000005
【００４３】
【表４】
2015014062.tif 000006
【００４４】
表１〜表４の結果より、実施例のインナーソックスは、伸縮性が良好で、履き心地も良かった。また、堅牢度、抗菌防臭性も良好であった。
【符号の説明】
【００４５】
１  インナーソックス
２  包指部
３  本体
４  本体開口部
【図１】
2015014062.tif 000007
【図２】
2015014062.tif 000008